(57)【特許請求の範囲】
【請求項１】
ＥＳＶ骨格トポロジーを有し、５〜１２のＳｉＯ２／Ａｌ２Ｏ３モル比を有する結晶性分子ふるいであって、そのか焼形態で、以下の表に示されるようなＸ線回折パターンを有する、結晶性分子ふるい。
0006383873.tif 000013
【請求項２】
５〜１０のＳｉＯ２／Ａｌ２Ｏ３モル比を有する、請求項１に記載の分子ふるい。
【請求項３】
ＥＳＶ骨格トポロジーを有し、合成したまま及びその無水状態で、モル比換算で、以下のような組成を有する、結晶性分子ふるいであって、
0006383873.tif 000014
Ｑは、Ｎ，Ｎ’−ジメチル−１，４−ジアザビシクロ［２．２．２］オクタンジカチオンである、結晶性分子ふるい。
【請求項４】
前記分子ふるいは、合成したまま及びその無水状態で、モル比換算で、以下のような組成を有する、請求項３に記載の分子ふるい。
0006383873.tif 000015
【請求項５】
ＥＳＶ骨格トポロジーを有する結晶性分子ふるいを製造するための方法であって、
（ａ）以下の成分を混合することによって、反応混合物を得ること、
（１）ケイ素の少なくとも１つの供給源、
（２）アルミニウムの少なくとも１つの供給源、
（３）ナトリウムの少なくとも１つの供給源、
（４）水酸化物イオン、
（５）Ｎ，Ｎ’−ジメチル−１，４−ジアザビシクロ［２．２．２］オクタンジカチオン、及び
（６）水、
ならびに、
（ｂ）前記反応混合物を、前記分子ふるいの結晶が形成されるまで、加圧下での１２５℃から２００℃までの温度を含む結晶化条件に供すること
を含む、上記方法。
【請求項６】
前記分子ふるいは、モル比換算で、以下を含む反応混合物から製造され、
0006383873.tif 000016
Ｑは、Ｎ，Ｎ’−ジメチル−１，４−ジアザビシクロ［２．２．２］オクタンジカチオンである、請求項５に記載の方法。
【請求項７】
前記分子ふるいは、モル比換算で、以下を含む反応混合物から製造され、
0006383873.tif 000017
Ｑは、Ｎ，Ｎ’−ジメチル−１，４−ジアザビシクロ［２．２．２］オクタンジカチオンである、請求項５に記載の方法。
【発明の詳細な説明】
【技術分野】
【０００１】
本開示は、ＥＳＶ骨格トポロジーを有するＳＳＺ−１０２と名付けられた新しい結晶性分子ふるい（ｍｏｌｅｃｕｌａｒ  ｓｉｅｖｅ：モレキュラーシーブ）、構造指向剤（ｓｔｒｕｃｔｕｒｅ  ｄｉｒｅｃｔｉｎｇ  ａｇｅｎｔ）としてＮ，Ｎ’−ジメチル−１，４−ジアザビシクロ［２．２．２］オクタンジカチオンを使用してＳＳＺ−１０２を調製するための方法、及びＳＳＺ−１０２の使用に関する。
【背景技術】
【０００２】
分子ふるいは、商業的に重要なクラスの結晶性材料である。これらは、明確なＸ線回折パターンによって示される規則正しい細孔構造を有する明確な結晶構造を有する。結晶構造は、異なる種の特徴である空孔（ｃａｖｉｔｉｅｓ）及び細孔（ｐｏｒｅｓ）を定義する。
【０００３】
分子ふるいは、国際ゼオライト協会構造委員会（Ｓｔｒｕｃｔｕｒｅ  Ｃｏｍｍｉｓｓｉｏｎ  ｏｆ  ｔｈｅ  Ｉｎｔｅｒｎａｔｉｏｎａｌ  Ｚｅｏｌｉｔｅ  Ａｓｓｏｃｉａｔｉｏｎ）によって、ゼオライト命名法に関するＩＵＰＡＣ委員会（ＩＵＰＡＣ  Ｃｏｍｍｉｓｓｉｏｎ  ｏｎ  Ｚｅｏｌｉｔｅ  Ｎｏｍｅｎｃｌａｔｕｒｅ）の規則に従って分類される。この分類によれば、構造が確立されている骨格型のゼオライト及び他の結晶性微孔質の分子ふるいには、３文字コードが割り当てられ、それらは、「Ａｔｌａｓ  ｏｆ  Ｚｅｏｌｉｔｅ  Ｆｒａｍｅｗｏｒｋ  Ｔｙｐｅｓ」、Ｓｉｘｔｈ  Ｒｅｖｉｓｅｄ  Ｅｄｉｔｉｏｎ，Ｅｌｓｅｖｉｅｒ，２００７に記載されている。
【０００４】
ＥＲＳ−７は、４．７×３．５Åフリー寸法を有する８員環窓によって接続される１７辺（４６５４６５８２）「ピクニックバスケット」形のケージから成る構造を有する、単一結晶相のゼオライトである。ＥＲＳ−７の骨格構造は、国際ゼオライト協会構造委員会によって、３文字コードＥＳＶが割り当てられている。
【０００５】
イタリア特許第１２７０６３０号は、ゼオライトＥＲＳ−７及び構造指向剤としてＮ，Ｎ−ジメチルピペリジニウムカチオンを使用したその合成を開示する。ＥＲＳ−７は、１５〜３０のＳｉＯ２／Ａｌ２Ｏ３モル比を有すると報告されている。
【０００６】
ＥＳＶ骨格トポロジーを有し、５〜１２のＳｉＯ２／Ａｌ２Ｏ３モル比を有する結晶性分子ふるいは、構造指向剤としてＮ，Ｎ′−ジメチル−１，４−ジアザビシクロ［２．２．２］オクタンカチオンを使用して調製され得ることがわかっている。
【発明の概要】
【課題を解決するための手段】
【０００７】
本開示は、「分子ふるいＳＳＺ−１０２」または単に「ＳＳＺ−１０２」と称される、特有の特性を有する結晶性分子ふるいの一群に関する。ＳＳＺ−１０２は、国際ゼオライト協会によって「ＥＳＶ」と名付けられた骨格トポロジーを有する。
【０００８】
一態様において、ＥＳＶ骨格トポロジーを有し、５〜１２のＳｉＯ２／Ａｌ２Ｏ３モル比を有する結晶性分子ふるいが提供される。分子ふるいＳＳＺ−１０２は、そのか焼形態で、表４のＸ線回折線を有する。
【０００９】
別の態様において、結晶化条件下で、（１）ケイ素の少なくとも１つの供給源、（２）アルミニウムの少なくとも１つの供給源、（３）周期表の１族及び２族から選択される元素の少なくとも１つの供給源、（４）水酸化物イオン、及び（５）構造指向剤としてＮ，Ｎ’−ジメチル−１，４−ジアザビシクロ［２．２．２］オクタンジカチオンを接触させることによって、ＥＳＶ骨格トポロジーを有する結晶性分子ふるいを調製するための方法が提供される。
【００１０】
さらに別の態様において、（ａ）（１）ケイ素の少なくとも１つの供給源、（２）アルミニウムの少なくとも１つの供給源、（３）周期表の１族及び２族から選択される元素の少なくとも１つの供給源、（４）水酸化物イオン、（５）Ｎ，Ｎ’−ジメチル−１，４−ジアザビシクロ［２．２．２］オクタンジカチオン、（６）水を含有する、反応混合物を調製することと、（ｂ）この反応混合物を、分子ふるいの結晶を形成するのに十分な結晶化条件に供することとによって、ＥＳＶ骨格トポロジーを有する分子ふるいを調製するためのプロセスが提供される。
【００１１】
またさらに別の態様において、ＥＳＶ骨格トポロジーを有し、合成したまま及びその無水状態で、モル比換算で、以下のような組成を有する、結晶性分子ふるいが提供され、
0006383873.tif 000002
ここで、Ｑは、Ｎ，Ｎ’−ジメチル−１，４−ジアザビシクロ［２．２．２］オクタンジカチオンであり、Ｍは、周期表の１族及び２族の元素から成る群から選択される。
【図面の簡単な説明】
【００１２】
【図１】例１で調製された合成したままの分子ふるいの粉末Ｘ線回折（ＸＲＤ）パターンである。
【図２】例１で調製された合成したままの分子ふるいの走査電子顕微鏡写真（ＳＥＭ）の画像である。
【図３】上部が例１０で調製された、か焼されたＳＳＺ−１０２であり、下部が例１で調製された、合成したままのＳＳＺ−１０２である、２つのＸ線回折パターンの比較を示す。
【発明を実施するための形態】
【００１３】
反応混合物
ＳＳＺ−１０２を調製する際に、結晶化テンプレートとしても既知の構造指向剤（「ＳＤＡ」）として、Ｎ，Ｎ’−ジメチル−１，４−ジアザビシクロ［２．２．２］オクタンジカチオン（「ジメチルＤＡＢＣＯジカチオン」）が使用される。この分子ふるいを製造するのに有用なＳＤＡは、以下の構造（１）によって表される。
【化１】
0006383873.tif 000003
【００１４】
ＳＤＡジカチオンは、典型的には、分子ふるいの形成に悪影響を及ぼさない限りいずれのものであってもよいアニオンに結び付けられる。代表的なアニオンとしては、周期表の１７族の元素（例えば、フッ化物イオン、塩化物イオン、臭化物イオン、及びヨウ化物イオン）、水酸化物イオン、スルファートイオン、テトラフルオロボラートイオン、アセタートイオン、カルボキシラートイオン等が挙げられる。本明細書で使用される場合、周期表の族の番号付け体系は、Ｃｈｅｍ．Ｅｎｇ．Ｎｅｗｓ  ６３（５），２６−２７（１９８５）に記載の通りである。
【００１５】
一般的に、分子ふるいＳＳＺ−１０２は、（ａ）（１）ケイ素の少なくとも１つの供給源、（２）アルミニウムの少なくとも１つの供給源、（３）周期表の１族及び２族から選択される元素の少なくとも１つの供給源、（４）水酸化物イオン、（５）Ｎ，Ｎ’−ジメチル−１，４−ジアザビシクロ［２．２．２］オクタンジカチオン、及び（６）水を含有する反応混合物を調製することと、（ｂ）この反応混合物を、分子ふるいの結晶を形成するのに十分な結晶化条件に供することと、によって調製される。
【００１６】
分子ふるいが形成される反応混合物の組成は、モル比換算で、以下の表１に特定され、
0006383873.tif 000004
ここで、組成変数Ｍ及びＱは、本明細書で上述された通りである。
【００１７】
本明細書においてケイ素に有用な供給源は、ヒュームドシリカ、沈降シリカート、シリカヒドロゲル、ケイ酸、コロイダルシリカ、テトラアルキルオルトシリカート（例えば、テトラエチルオルトシリカート）、及びシリカ水酸化物を含む。
【００１８】
アルミニウムに有用な供給源は、アルミニウムの酸化物、水酸化物、酢酸塩、シュウ酸塩、アンモニウム塩、及び硫酸塩を含む。酸化アルミニウムの典型的な供給源は、アルミン酸塩、アルミナ、ならびにＡｌＣｌ３、Ａｌ２（ＳＯ４）３、Ａｌ（ＯＨ）３、カオリン粘土、及び他のゼオライト等のアルミニウム化合物を含む。アルミニウム酸化物の供給源の例は、ゼオライトＹである。
【００１９】
本明細書に記載された各実施形態について、分子ふるい反応混合物は、１つを超える供給源によって供給され得る。また、２つ以上の反応成分が、１つの供給源によって提供され得る。
【００２０】
反応混合物は、バッチ式または連続的のいずれかで調製され得る。本明細書に記載される分子ふるいの結晶サイズ、形態（ｍｏｒｐｈｏｌｏｇｙ）、及び結晶化時間は、反応混合物の性質及び合成条件によって異なり得る。
【００２１】
結晶化及び合成後の処理
実際は、分子ふるいＳＳＺ−１０２は、（ａ）本明細書に上述されたような反応混合物を調製し、（ｂ）この反応混合物を、分子ふるいの結晶を形成するのに十分な結晶化条件に供することによって調製される。
【００２２】
反応混合物は、分子ふるいが形成されるまで高められた温度で維持される。水熱結晶化は、通常、加圧下で、かつ通常、反応混合物が自発生圧力を受けるようにオートクレーブ中で、１２５℃〜２００℃の温度で行われる。
【００２３】
反応混合物は、結晶化ステップ中に、穏やかな撹拌（ｓｔｉｒｒｉｎｇ）または撹拌（ａｇｉｔａｔｉｏｎ）に供され得る。本明細書に記載の分子ふるいは、非晶質材料等の不純物、この分子ふるいとは一致しない骨格トポロジーを有する単位セル、及び／または他の不純物を含有し得ることが、当業者によって理解されるであろう。
【００２４】
水熱結晶化ステップ中、分子ふるい結晶は、反応混合物から自発的に核形成され得る。種材料（ｓｅｅｄ  ｍａｔｅｒｉａｌ）としての分子ふるいの結晶の使用は、完全な結晶化が発生するのに必要な時間を減少させる点で有利であり得る。加えて、播種（ｓｅｅｄｉｎｇ）は、何らかの望ましくない相よりも、分子ふるいの核形成及び／または形成を促進することによって得られる生成物の純度の増加をもたらし得る。種として使用されるとき、種結晶は、反応混合物のために使用されるケイ素の供給源の１〜１０重量％の量で添加される。
【００２５】
分子ふるいが形成されると、固体生成物は、濾過等の標準的な機械的技術によって、反応混合物から分離される。結晶は、水洗いされ、その後、乾燥されて、合成したままの分子ふるい結晶が得られる。乾燥ステップは、大気圧または減圧下で行われ得る。
【００２６】
分子ふるいは、合成したまま使用され得るが、典型的には、熱処理（か焼）される。用語「合成したまま」は、ＳＤＡカチオンの除去前の、結晶化後のその形態の分子ふるいを言う。ＳＤＡカチオンは、熱処理（例えば、か焼）によって除去され得、好ましくは、酸化雰囲気（例えば、空気、０ｋＰａより高い酸素分圧を有するガス）中で、分子ふるいからＳＤＡを除去するのに十分な、当業者によって容易に決定可能な温度で除去され得る。ＳＤＡはまた、米国特許第６，９６０，３２７号に記載されるように、光分解技術（例えば、分子ふるいから有機物を選択的に除去するのに十分な条件下で、ＳＤＡを含有する分子ふるい生成物を、可視光より短い波長を有する光または電磁放射線に曝露すること）によっても除去され得る。
【００２７】
その後、スチーム、空気、または不活性ガス中で、分子ふるいは、２００℃〜８００℃の範囲の温度で、１〜４８時間以上の時間範囲の間、か焼され得る。通常、イオン交換または他の既知の方法によって、骨格外カチオン（例えば、Ｎａ＋）を除去し、それを水素、アンモニウム、または何らかの望ましい金属イオンと置換することが好ましい。
【００２８】
形成された分子ふるいが、中間材料である場合、標的分子ふるいは、酸浸出または他の同様の脱アルミニウム方法によって、中間材料からより高いＳｉ／Ａｌ比を有する標的材料の合成を可能にするように、合成後の技術を使用して達成され得る。
【００２９】
本明細書に記載されたプロセスによって製造された分子ふるいは、種々の物理的形状に形成され得る。一般的に、分子ふるいは、粉末、顆粒、または２メッシュ（タイラー）スクリーンを通過し、かつ４００メッシュ（タイラー）スクリーン上に保持されるのに十分な粒子サイズを有する押出成形物等の成形物の形態であり得る。有機バインダーを用いた押し出し等によって、触媒が成形される場合、分子ふるいは、乾燥前に押し出され得るか、あるいは、乾燥または部分的に乾燥され、その後、押し出され得る。
【００３０】
分子ふるいは、有機転化プロセスに利用される温度及び他の条件に耐性のある他の材料で複合化され得る。そのようなマトリックス材料は、活性及び不活性材料ならびに合成または自然発生のゼオライトならびに粘土、シリカ、及び金属酸化物等の無機材料を含む。そのような材料及びそれらが使用され得る方法の例は、米国特許第４，９１０，００６号及び同第５，３１６，７５３号に開示される。
【００３１】
分子ふるいの特徴付け
本明細書に記載されるプロセスによって合成される分子ふるいは、合成したままかつその無水状態で、表２（モル比換算で）に記載されるような組成を有し、
0006383873.tif 000005
ここで、組成変数Ｑ及びＭは、本明細書に上述される通りである。
【００３２】
本明細書に開示されたプロセスによって製造された分子ふるいは、それらのＸＲＤパターンによって特徴付けられる。表３の粉末ＸＲＤパターン線は、本開示に従って製造された合成したままのＳＳＺ−１０２を表す。粉末ＸＲＤパターンにおける微量の変動は、格子定数の変化に起因して、特定の試料の骨格種のモル比が変動することから生じ得る。加えて、十分に小さい結晶は、ピークの形及び強度に影響し、顕著なピークの広幅化（ｂｒｏａｄｅｎｉｎｇ：ブロードニング）をもたらすことになる。粉末ＸＲＤパターンにおける微量の変動はまた、分子ふるいの調製において使用される有機化合物における変動からも生じ得る。か焼はまた、粉末ＸＲＤパターンにおける微量の移行も引き起こし得る。これらの微量の摂動にもかかわらず、基本的な結晶格子構造は、変化されず維持される。
0006383873.tif 000006
【００３３】
表４のＸ線回折線は、本開示に従って製造された、か焼されたＳＳＺ−１０２を表す。
0006383873.tif 000007
【００３４】
本明細書に提示された粉末ＸＲＤパターンは、標準的な技術によって収集された。放射線は、ＣｕＫα放射線であった。ピーク高さ及び位置を、２θがブラッグ角である２θの関数として、ピークの相対強度から読み取り、記録された線に対応する面間隔ｄが計算され得る。
【００３５】
ＳＳＺ−１０２を使用するプロセス
ＳＳＺ−１０２は、ガス分離のための吸着剤として有用である。ＳＳＺ−１０２はまた、含酸素添加剤（例えば、メタノール）をオレフィンに転化し、小さいアミンを製造するための触媒としても使用され得る。ＳＳＺ−１０２は、自動車の排出ガス等のガス流中の窒素酸化物を低減するために使用され得る。ＳＳＺ−１０２はまた、燃焼機関汚染制御システムにおけるコールドスタート時の炭化水素トラップとしても使用され得る。ＳＳＺ−１０２は、Ｃ３フラグメントを捕捉するために特に有用である。
【実施例】
【００３６】
以下の例示的な実施例は、非限定的であるよう意図される。
【００３７】
例１
０．４５ｇの５０％ＮａＯＨ溶液、２．２８ｇの脱イオン水、及び０．５０ｇのＣＢＶ７２０Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝３０）を、テフロン（登録商標）ライナー中で一緒に混合した。その後、１．０８ｇの１９％ジメチルＤＡＢＣＯ水酸化物溶液を、混合物に添加した。その後、テフロンライナーを封じ、スチールＰａｒｒオートクレーブ内に置いた。オートクレーブを、対流式オーブン内のスピットに置き、１３５℃で４日間加熱した。オートクレーブを取り外し、室温まで冷却させた。その後、固体を濾過によって回収し、脱イオン水で十分に洗浄し、９５℃で乾燥した。
【００３８】
結果として生じる分子ふるい生成物を、粉末ＸＲＤ及びＳＥＭによって分析した。結果として生じる粉末ＸＲＤパターンを図１に示し、生成物が、純粋なＥＳＶ骨格型分子ふるいであることを示す。図２は、生成物のＳＥＭ画像であり、結晶の均一な領域を示す。
【００３９】
生成物は、ＩＣＰ元素分析によって測定した際、７．６７のＳｉＯ２／Ａｌ２Ｏ３モル比を有した。
【００４０】
例２
０．８７ｇの５０％ＮａＯＨ溶液、６．８７ｇの脱イオン水、及び１．００ｇのＣＢＶ７２０Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝３０）を、テフロン（登録商標）ライナー中で一緒に混合した。その後、２．１８ｇの１９％ジメチルＤＡＢＣＯ水酸化物溶液を、混合物に添加した。その後、テフロンライナーを封じ、スチールＰａｒｒオートクレーブ内に置いた。オートクレーブを、対流式オーブン内のスピットに置き、１５０℃で４日間加熱した。オートクレーブを取り外し、室温まで冷却させた。その後、固体を濾過によって回収し、脱イオン水で十分に洗浄し、９５℃で乾燥した。
【００４１】
この調製の生成物は、粉末ＸＲＤ分析によって純粋なＥＳＶ骨格型分子ふるいであると同定された。
【００４２】
生成物は、ＩＣＰ元素分析によって測定した際、８．７４のＳｉＯ２／Ａｌ２Ｏ３モル比を有した。
【００４３】
例３
０．５０ｇの５０％ＮａＯＨ溶液、４．５０ｇの脱イオン水、及び０．５０ｇのＣＢＶ７２０Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝３０）を、テフロン（登録商標）ライナー中で一緒に混合した。その後、１．１０ｇの１９％ジメチルＤＡＢＣＯ水酸化物溶液を、混合物に添加した。その後、テフロンライナーを封じ、スチールＰａｒｒオートクレーブ内に置いた。オートクレーブを、対流式オーブン内のスピットに置き、１３５℃で４日間加熱した。オートクレーブを取り外し、室温まで冷却させた。その後、固体を濾過によって回収し、脱イオン水で十分に洗浄し、９５℃で乾燥した。
【００４４】
この調製の生成物は、粉末ＸＲＤ分析によって純粋なＥＳＶ骨格型分子ふるいであると同定された。
【００４５】
生成物は、ＩＣＰ元素分析によって測定した際、８．２１のＳｉＯ２／Ａｌ２Ｏ３モル比を有した。
【００４６】
例４
０．４０ｇの５０％ＮａＯＨ溶液、１．０５ｇの脱イオン水、及び０．５１ｇのＣＢＶ７２０Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝３０）を、テフロン（登録商標）ライナー中で一緒に混合した。その後、１．０９ｇの１９％ジメチルＤＡＢＣＯ水酸化物溶液を、混合物に添加した。その後、テフロンライナーを封じ、スチールＰａｒｒオートクレーブ内に置いた。オートクレーブを、対流式オーブン内のスピットに置き、１３５℃で４日間加熱した。オートクレーブを取り外し、室温まで冷却させた。その後、固体を濾過によって回収し、脱イオン水で十分に洗浄し、９５℃で乾燥した。
【００４７】
この調製の生成物は、粉末ＸＲＤ分析によって純粋なＥＳＶ骨格型分子ふるいであると同定された。
【００４８】
生成物は、ＩＣＰ元素分析によって測定した際、８．０３のＳｉＯ２／Ａｌ２Ｏ３モル比を有した。
【００４９】
例５
０．５１ｇの５０％ＮａＯＨ溶液、２．２５ｇの脱イオン水、及び０．５０ｇのＣＢＶ７２０Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝３０）を、テフロン（登録商標）ライナー中で一緒に混合した。その後、１．０９ｇの１９％ジメチルＤＡＢＣＯ水酸化物溶液を、混合物に添加した。その後、テフロンライナーを封じ、スチールＰａｒｒオートクレーブ内に置いた。オートクレーブを、対流式オーブン内のスピットに置き、１３５℃で４日間加熱した。オートクレーブを取り外し、室温まで冷却させた。その後、固体を濾過によって回収し、脱イオン水で十分に洗浄し、９５℃で乾燥した。
【００５０】
この調製の生成物は、粉末ＸＲＤ分析によってＥＳＶ骨格型分子ふるい及び少量のＡＮＡ骨格型分子ふるいの混合物であると同定された。
【００５１】
例６
１．９０ｇの５０％ＮａＯＨ溶液、５．１４ｇの脱イオン水、及び５．００ｇのＬＺ−２１０Ｙ−ゼオライト粉末（ＳｉＯ２／Ａｌ２Ｏ３モル比＝１３）を、テフロン（登録商標）ライナー中で一緒に混合した。その後、１４．８９ｇの１９％ジメチルＤＡＢＣＯ水酸化物溶液を、混合物に添加した。最後に、６．１１ｇの３８．５％ケイ酸ナトリウム溶液を、混合物に添加し、ゲルを均一になるまで撹拌した。その後、テフロンライナーを封じ、スチールＰａｒｒオートクレーブ内に置いた。オートクレーブを、対流式オーブン内のスピットに置き、１５０℃で６日間加熱した。オートクレーブを取り外し、室温まで冷却させた。その後、固体を濾過によって回収し、脱イオン水で十分に洗浄し、９５℃で乾燥した。
【００５２】
この調製の生成物は、粉末ＸＲＤ分析によってＥＳＶ骨格型分子ふるい及びＡＮＡ骨格型分子ふるいの混合物であると同定された。
【００５３】
例７
０．３８ｇの５０％ＮａＯＨ溶液、２．０２ｇの脱イオン水、及び０．５１ｇのＣＢＶ７２０Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝３０）を、テフロン（登録商標）ライナー中で一緒に混合した。その後、１．４５ｇの１９％ジメチルＤＡＢＣＯ水酸化物溶液を、混合物に添加した。その後、テフロンライナーを封じ、スチールＰａｒｒオートクレーブ内に置いた。オートクレーブを、対流式オーブン内のスピットに置き、１３５℃で４日間加熱した。オートクレーブを取り外し、室温まで冷却させた。その後、固体を濾過によって回収し、脱イオン水で十分に洗浄し、９５℃で乾燥した。
【００５４】
この調製の生成物は、粉末ＸＲＤ分析によってＥＳＶ骨格型分子ふるい及び少量のＬＥＶ骨格型分子ふるいの混合物であると同定された。
【００５５】
例８
２．３９ｇの５０％ＮａＯＨ溶液、６．７８ｇの脱イオン水、及び４．００ｇのＬＺ−２１０Ｙ−ゼオライト粉末（ＳｉＯ２／Ａｌ２Ｏ３モル比＝１３）を、テフロン（登録商標）ライナー中で一緒に混合した。その後、１１．１７ｇの１９％ジメチルＤＡＢＣＯ水酸化物溶液を、混合物に添加した。最後に、８．３７ｇの３８．５％ケイ酸ナトリウム溶液を、混合物に添加し、ゲルを均一になるまで撹拌した。その後、テフロンライナーを封じ、スチールＰａｒｒオートクレーブ内に置いた。オートクレーブを、対流式オーブン内のスピットに置き、１５０℃で７日間加熱した。オートクレーブを取り外し、室温まで冷却させた。その後、固体を濾過によって回収し、脱イオン水で十分に洗浄し、９５℃で乾燥した。
【００５６】
この調製の生成物は、粉末ＸＲＤ分析によってＥＳＶ骨格型分子ふるい及びＬＥＶ骨格型分子ふるいの混合物であると同定された。
【００５７】
例９
１．４５ｇの５０％ＮａＯＨ溶液、２．４６ｇの脱イオン水、及び０．４９ｇの５０％アルミニウム水酸化物溶液（Ｂａｒｃｒｏｆｔ（商標）ＵＳＰ  ０２５０）を、テフロン（登録商標）ライナー中で一緒に混合した。その後、５．５５ｇの１９％ジメチルＤＡＢＣＯ水酸化物溶液を、混合物に添加した。最後に、６．００ｇのコロイダルシリカ（ＬＵＤＯＸ（登録商標）ＡＳ−４０）を、混合物に添加し、ゲルを均一になるまで撹拌した。その後、テフロンライナーを封じ、スチールＰａｒｒオートクレーブ内に置いた。オートクレーブを、対流式オーブン内のスピットに置き、１７０℃で７日間加熱した。オートクレーブを取り外し、室温まで冷却させた。その後、固体を濾過によって回収し、脱イオン水で十分に洗浄し、９５℃で乾燥した。
【００５８】
この調製の生成物は、粉末ＸＲＤ分析によってＥＳＶ骨格型分子ふるい、ＡＮＡ骨格型分子ふるい、及びＭＯＲ骨格型分子ふるいの混合物であると同定された。
【００５９】
例１０
ＳＳＺ−１０２のか焼
例１の合成したままの分子ふるい生成物を、空気流において１℃／分の速度で５４０℃まで加熱するマッフル炉内でか焼し、５４０℃で５時間保持し、冷却し、その後、粉末ＸＲＤによって分析した。
【００６０】
図３は、上部が例１０で調製されたか焼されたＳＳＺ−１０２であり、下部が例１で調製された合成したままのＳＳＺ−１０２である、２つのＸ線回折パターンの比較を示す。粉末ＸＲＤパターンは、材料が、有機ＳＤＡを除去するためにか焼された後も安定なままであることを意味する。
【００６１】
本明細書及び添付の特許請求の範囲の目的について、別途示されない限り、本明細書及び特許請求の範囲で使用される量、百分率または比率、及び他の数値を表す全ての数は、全ての場合おいて、用語「約」によって修飾されているものとして理解されるべきである。したがって、そうでないことが示されない限り、本明細書及び添付の特許請求の範囲に記載される数値パラメーターは、得ようとする望ましい特性に応じて変化し得る近似値である。本明細書及び添付の特許請求の範囲で使用されるような単数形「１つの（ａ）」、「１つの（ａｎ）」、及び「前記（ｔｈｅ）」は、明確かつ一義的に１つの参照対象に限定されない限り、複数の参照を含むことに留意されたい。本明細書で使用される場合、用語「含む（ｉｎｃｌｕｄｅ）」及びその文法的変形は、リスト内の項目群の記述が、リストされた項目群に置換または追加され得る他の類似項目群を排除しないように、非限定的であるよう意図される。本明細書で使用される場合、用語「含む（ｃｏｍｐｒｉｓｉｎｇ）」は、その用語に続いて明記される要素またはステップを含むことを意味するが、そのような要素またはステップは網羅的ではなく、実施形態は、他の要素またはステップを含み得る。
【００６２】
別途明記されない限り、個々の成分または複数成分の混合物が選択され得る、要素、材料、または他の成分の属の記述は、リストされた成分群及びそれらの混合物の全ての可能な下位の属の組み合わせを含むよう意図される。
【００６３】
特許性のある範囲は、特許請求の範囲によって定義され、当業者に想起される他の例を含み得る。そのような他の例は、それらが、特許請求の範囲の文字通りの文言と異ならない構成要素を有する場合か、または特許請求の範囲の文字通りの文言と実質的でない相違を有する等価な構成要素を含む場合、特許請求の範囲の範囲内であることが意図される。本明細書と矛盾しない限度において、本明細書で言及される全ての引用は、参照により本明細書に組み込まれる。
本発明に包含され得る諸態様は、以下のとおりである。
［１］．
ＥＳＶ骨格トポロジーを有し、５〜１２のＳｉＯ２／Ａｌ２Ｏ３モル比を有する結晶性分子ふるいであって、そのか焼形態で、実質的に以下の表に示されるようなＸ線回折パターンを有する、結晶性分子ふるい。
0006383873.tif 000008
［２］．
５〜１０のＳｉＯ２／Ａｌ２Ｏ３モル比を有する、上記［１］項に記載の分子ふるい。
［３］．
ＥＳＶ骨格トポロジーを有し、合成したまま及びその無水状態で、モル比換算で、以下のような組成を有する、結晶性分子ふるいであって、
0006383873.tif 000009
Ｑは、Ｎ，Ｎ’−ジメチル−１，４−ジアザビシクロ［２．２．２］オクタンジカチオンであり、Ｍは、周期表の１族及び２族の元素から成る群から選択される、結晶性分子ふるい。
［４］．
前記分子ふるいは、合成したまま及びその無水状態で、モル比換算で、以下のような組成を有する、上記［３］項に記載の分子ふるい。
0006383873.tif 000010
［５］．
ＥＳＶ骨格トポロジーを有する結晶性分子ふるいを調製するための方法であって、
（ａ）以下を含有する反応混合物を調製すること、
（１）ケイ素の少なくとも１つの供給源、
（２）アルミニウムの少なくとも１つの供給源、
（３）前記周期表の１族及び２族から選択される元素の少なくとも１つの供給源、
（４）水酸化物イオン、
（５）Ｎ，Ｎ’−ジメチル−１，４−ジアザビシクロ［２．２．２］オクタンジカチオン、及び
（６）水、
ならびに、
（ｂ）前記反応混合物を、前記分子ふるいの結晶を形成するのに十分な結晶化条件に供すること
を含む、上記方法。
［６］．
前記分子ふるいは、モル比換算で、以下を含む反応混合物から調製され、
0006383873.tif 000011
Ｍは、周期表の１族及び２族の元素から成る群から選択され、Ｑは、Ｎ，Ｎ’−ジメチル−１，４−ジアザビシクロ［２．２．２］オクタンジカチオンである、上記［５］項に記載の方法。
［７］．
前記分子ふるいは、モル比換算で、以下を含む反応混合物から調製され、
0006383873.tif 000012
Ｍは、周期表の１族及び２族の元素から成る群から選択され、Ｑは、Ｎ，Ｎ’−ジメチル−１，４−ジアザビシクロ［２．２．２］オクタンジカチオンである、上記［５］項に記載の方法。
【図１】
0006383873.tif 000018
【図２】
0006383873.tif 000019
【図３】
0006383873.tif 000020